(57)【要約】【課題】  乾燥剤の含有率が高くても機械的強度が強く、しかも外装フィルム等への接着性が良好であって、かつ乾燥剤としての吸湿性能の調整が容易である乾燥剤フィルムとその製造方法を提供することを目的とするものである。【解決手段】  モレキュラーシーブとＭＦＲ１０以上の樹脂を含む樹脂とによる乾燥剤含有樹脂を用いた乾燥剤フィルムの製造方法であって、該モレキュラーシーブの含有率を１〜８０重量％の範囲で選択的に調合した乾燥剤含有樹脂を用意し、該乾燥剤含有樹脂と熱可塑性樹脂とをインフレーション法により共押出成形し、該乾燥剤含有樹脂による複層の乾燥剤フィルム層２，３と熱可塑性樹脂による補強フィルム層４とを積層して乾燥剤フィルム１を形成し、補強フィルム層４により乾燥剤フィルム１の表面粗さを平坦なものとした。【選択図】    図１
2005280188.tif 000002
【特許請求の範囲】
【請求項１】
モレキュラーシーブとＭＦＲ１０以上の樹脂を含む樹脂とによる乾燥剤含有樹脂を用いた乾燥剤フィルムの製造方法であって、該モレキュラーシーブの含有率を１〜８０重量％の範囲で混合した前記乾燥剤含有樹脂を用意し、該乾燥剤含有樹脂と熱可塑性樹脂とをインフレーション法により共押出成形し、該乾燥剤含有樹脂による単層又は複層の乾燥剤フィルム層と該熱可塑性樹脂による補強フィルム層とを積層して乾燥剤フィルムを形成し、該補強フィルム層により該乾燥剤フィルムの表面を平坦なものとしたことを特徴とする乾燥剤フィルムの製造方法。
【請求項２】
前記複層の乾燥剤フィルム層を前記熱可塑性樹脂とともに前記インフレーション法により共押出成形する際、モレキュラーシーブ含有率の異なる二種類の前記乾燥剤含有樹脂を用い、前記補強フィルム層に接する前記乾燥剤フィルム層のモレキュラーシーブを高含有率としたことを特徴とする請求項１に記載の乾燥剤フィルムの製造方法。
【請求項３】
前記乾燥剤フィルム層に積層される該補強フィルム層の厚さを調整し、前記補強フィルムの表面粗さＲａを０＜Ｒａ≦１．３０（μｍ）の範囲内としたことを特徴とする請求項１又は２に記載の乾燥剤フィルムの製造方法。
【請求項４】
前記乾燥剤フィルム又は該乾燥剤フィルムと他のモレキュラーシーブを含む乾燥剤フィルム層とをドライラミネーション又はサンドラミネーションにより積層し、吸湿量等の吸湿性能及び前記乾燥剤フィルムの厚みを調整することを特徴とする請求項１，２又は３に記載の乾燥剤フィルムの製造方法。
【請求項５】
モレキュラーシーブが樹脂に対し１〜８０重量％の範囲で含有する乾燥剤含有樹脂と熱可塑性樹脂とにより、該乾燥剤含有樹脂による単層又は複層の乾燥剤フィルム層と、該乾燥剤フィルム層の表面を平坦にする前記熱可塑性樹脂による補強フィルム層とを、インフレーション法により共押出成形して積層した乾燥剤フィルムであることを特徴とする乾燥剤フィルム。
【請求項６】
前記複層の乾燥剤フィルム層が、モレキュラーシーブ含有率の異なる層からなり、他のフィルム又は平板状部材と接する最外層に近接する乾燥剤フィルム層のモレキュラーシーブ含有率を他の層より高くしたことを特徴とする請求項５に記載の乾燥剤フィルム。
【請求項７】
前記補強フィルム層の厚さを調整して前記乾燥剤フィルムの表面粗さＲａが、０＜Ｒａ≦１．３０（μｍ）の範囲内であることを特徴とする請求項５又は６に記載の乾燥剤フィルム。
【請求項８】
前記乾燥剤フィルム同士又は該乾燥剤フィルムと他の乾燥剤含有樹脂フィルムとをドライラミネーション又はサンドラミネーションにより積層して吸湿量等の吸湿性能及び厚みを任意に設定したことを特徴とする請求項５，６又は７に記載の乾燥剤フィルム。
【請求項９】
前記乾燥剤フィルムの補強フィルム層上に外装又は機能性フィルム若しくは平板状部材を積層したことを特徴とする請求項５，６，７又は８に記載の乾燥剤フィルム。
【発明の詳細な説明】
【技術分野】
【０００１】
本発明は、乾燥剤として利用できる乾燥剤フィルム、或いは乾燥剤フィルムを外装フィルムに積層した乾燥剤フィルムとして利用するか、若しくは乾燥剤フィルムと外装或いは機能性フィルム若しくは平板状部材とを積層して、食料品、医薬品、電子部品及びディバイス等の包装体或いは包装材料として利用することができる乾燥剤フィルム及びその製造方法に関するものである。
【背景技術】
【０００２】
従来、乾燥製品を包装する場合、シルカゲル、塩化カルシウム等を小袋に包装して包装体内に同封して利用されていたが、作業性が悪く、しかも小袋が破れて乾燥剤が内部の製品に混入したり、誤飲する恐れがあり、近年ではこれらの問題を解決するためのものとして、包装材料に乾燥剤を混入した乾燥剤フィルムが包装材料として利用されている。例えば、乾燥剤フィルムとしては、合成ゼオライト（モレキュラーシーブ）を樹脂に混練した乾燥剤練り込み樹脂（乾燥剤含有樹脂）をＴダイ法により押出して一軸延伸加工したものがある。（例えば、特許文献１参照）
【０００３】
また、この種の包装材料には、乾燥剤として、潮解性無機塩、潮解性有機化合物、高吸水性樹脂、その他にシリカゲル、合成ゼオライト等を用いたものがある。潮解性無機塩、潮解性有機化合物では、湿気を吸収して溶け易い性質があり、このような吸湿材料を接着剤に混合し、吸湿材料層の両面側にガスバリヤー層を介在させ、さらに脱酸素剤を添加した樹脂層をガスバリヤー層間に介在させ、一方のバリヤー層を湿気が通過したとしても吸湿材料層で捕捉し、包装体内部に浸透しないようにし、包装体内容物を長期間保存し得る包装材料がある。（例えば、特許文献２参照）
【０００４】
【特許文献１】特開２００２−２０６０４６号公報（明細書段落〔００１１〕〜〔００１６〕、図面図１）
【特許文献２】特開平８−１９７６９２号公報（明細書段落〔００２４〕〜〔００２７〕、図面図１）
【発明の開示】
【発明が解決しようとする課題】
【０００５】
従来例の乾燥剤フィルムは、乾燥剤練り込み樹脂をＴダイ法により押出成形で一軸延伸してフィルム製造を行ってきたが、乾燥剤（モレキュラーシーブ）の含有率が高くなるにつれてフィルムが脆くなり、引張強度、後加工性が劣るという問題があった。殊に、押出成形により乾燥剤フィルムが比較的厚みがあって、乾燥剤練り込み樹脂（乾燥剤含有樹脂）の乾燥剤含有量が多い程、乾燥剤含有樹脂を薄く延伸しようとすると、乾燥剤粒子に起因する表面粗さやフィルムに穴が空くことがあり、薄く成膜するのが困難な面があった。
【０００６】
また、乾燥剤含有樹脂を薄く延伸して製造した乾燥剤フィルムでは、吸湿量を増大させようとして乾燥剤を樹脂に多量に混合したとすると、乾燥剤フィルムの表面粗さが大きくなり、この乾燥剤フィルムの表面に他のフィルムを接着する際の接着性が悪くなるという問題があった。即ち、包装材料等に乾燥剤フィルムを積層するには、乾燥剤フィルムの接着面が平滑であることが望ましく、かつ引張強度や衝撃強度等の機械的強度を有する必要であった。
【０００７】
また、乾燥剤フィルムを積層した包装材料による包装袋或いは包装体では、湿気を嫌う内容物を長期間に渡って保護できるものが望ましく、乾燥剤フィルムの厚みの調整や内容物に応じた吸湿量、吸湿性能が容易に調整できることが望ましい。なお、このような内容物としては、食品、医薬品、電子部品、電子ディバイス、電子機器等が含まれる。
【０００８】
本発明は、上述のような課題に鑑みなされたものであって、乾燥剤の含有率が高くても機械的強度が強く、しかも外装フィルム等への接着性が良好であって、かつ乾燥剤としての吸湿性能の調整が容易である乾燥剤フィルムとその製造方法を提供することを目的とするものである。
【課題を解決するための手段】
【０００９】
本発明は、上記課題を達成したものであり、請求項１の発明は、モレキュラーシーブとＭＦＲ１０以上の樹脂を含む樹脂とによる乾燥剤含有樹脂を用いた乾燥剤フィルムの製造方法であって、該モレキュラーシーブの含有率を１〜８０重量％の範囲で混合した前記乾燥剤含有樹脂を用意し、該乾燥剤含有樹脂と熱可塑性樹脂とをインフレーション法により共押出成形し、該乾燥剤含有樹脂による単層又は複層の乾燥剤フィルム層と該熱可塑性樹脂による補強フィルム層とを積層して乾燥剤フィルムを形成し、該補強フィルム層により該乾燥剤フィルムの表面を平坦なものとしたことを特徴とする乾燥剤フィルムの製造方法である。
【００１０】
また、請求項２の発明は、前記複層の乾燥剤フィルム層を前記熱可塑性樹脂とともに前記インフレーション法により共押出成形する際、モレキュラーシーブ含有率の異なる二種類の前記乾燥剤含有樹脂を用い、前記補強フィルム層に接する前記乾燥剤フィルム層のモレキュラーシーブを高含有率としたことを特徴とする請求項１に記載の乾燥剤フィルムの製造方法である。
【００１１】
また、請求項３の発明は、前記乾燥剤フィルム層に積層される該補強フィルム層の厚さを調整し、前記補強フィルム層の表面粗さＲａを０＜Ｒａ≦１．３０μｍの範囲内としたことを特徴とする請求項１又は２に記載の乾燥剤フィルムの製造方法である。
【００１２】
また、請求項４の発明は、前記乾燥剤フィルム又は該乾燥剤フィルムと他のモレキュラーシーブを含む乾燥剤フィルム層とをドライラミネーション又はサンドラミネーションにより積層し、吸湿量等の吸湿性能及び前記乾燥剤フィルムの厚みを調整することを特徴とする請求項１，２又は３に記載の乾燥剤フィルムの製造方法である。
【００１３】
また、請求項５の発明は、モレキュラーシーブが樹脂に対し１〜８０重量％の範囲で含有する乾燥剤含有樹脂と熱可塑性樹脂とにより、該乾燥剤含有樹脂による単層又は複層の乾燥剤フィルム層と、該乾燥剤フィルム層の表面を平坦にする前記熱可塑性樹脂による補強フィルム層とを、インフレーション法により共押出成形して積層した乾燥剤フィルムであることを特徴とする乾燥剤フィルムである。
【００１４】
また、請求項６の発明は、前記複層の乾燥剤フィルム層が、モレキュラーシーブ含有率の異なる層からなり、他のフィルム又は平板状部材と接する最外層に近接する乾燥剤フィルム層のモレキュラーシーブ含有率を他の層より高くしたことを特徴とする請求項５に記載の乾燥剤フィルムである。
【００１５】
また、請求項７の発明は、前記補強フィルム層の厚さを調整して前記乾燥剤フィルムの表面粗さＲａが、０＜Ｒａ≦１．３０（μｍ）の範囲内であることを特徴とする請求項５又は６に記載の乾燥剤フィルムである。
【００１６】
また、請求項８の発明は、前記乾燥剤フィルム同士又は該乾燥剤フィルムと他の乾燥剤含有樹脂フィルムとをドライラミネーション又はサンドラミネーションにより積層して吸湿量等の吸湿性能及び厚みを任意に設定したことを特徴とする請求項５，６又は７に記載の乾燥剤フィルムである。
【００１７】
また、請求項９の発明は、前記乾燥剤フィルムの補強フィルム層上に外装又は機能性フィルム若しくは平板状機能部材を積層したことを特徴とする請求項５，６，７又は８に記載の乾燥剤フィルムである。
【発明の効果】
【００１８】
請求項１の発明では、モレキュラーシーブとＭＦＲ１０以上の樹脂を含む樹脂とによる乾燥剤含有樹脂を用いた乾燥剤フィルムの製造方法であって、該モレキュラーシーブの含有率を１〜８０重量％の範囲で混合した前記乾燥剤含有樹脂を用意し、該乾燥剤含有樹脂と熱可塑性樹脂とをインフレーション法により共押出成形し、該乾燥剤含有樹脂による単層又は複層の乾燥剤フィルム層と該熱可塑性樹脂による補強フィルム層とを積層して乾燥剤フィルムを形成し、該補強フィルム層により該乾燥剤フィルムの表面粗さを平坦なものとした乾燥剤フィルムの製造方法であり、乾燥剤含有樹脂の周囲に熱可塑性樹脂がインフレーション法による二軸延伸による共押出成形されるので、フィルムの引張強度が増すとともに、乾燥剤含有樹脂による乾燥剤フィルム層の片面に熱可塑性樹脂による補強フィルム層が積層されており、仮に乾燥剤フィルム層に微細な穴が開口したとしても、補強フィルム層で覆われているので、乾燥剤フィルムのインフレーション法による製造に支障を与えることがないし、補強フィルム層により穴が開口し難いという利点がある。
【００１９】
また、インフレーション法により共押出成形としたので、各層の密着性が良好であり、モレキュラーシーブの含有率が異なる乾燥剤フィルム層を容易に積層できる利点があり、薄膜から厚膜まで様々な膜厚のフィルムを製造できる利点がある。また、補強フィルム層の膜厚は、インフレーションダイからの熱可塑性樹脂の吐出量及び吐出速度を調整することによって、任意の厚さを調整することが可能であり、補強フィルム層の厚さを調整することにより、粒状のモレキュラーシーブに起因する乾燥剤フィルム層の表面粗さを平坦なものとすることができる。また、三層の乾燥剤フィルムでは、補強フィルム層とは反対側の乾燥剤フィルム層のモレキュラーシーブが低含有率であるので、その表面粗さが比較的平坦であるので、十分なラミネーション強度を有する。従って、補強フィルム層に他のフィルムや平板状部材を接着する際の接着性が改善され、後加工性が良好となる利点があり、乾燥剤フィルムの汎用性を高めることができる効果を有する。
【００２０】
また、請求項２の発明では、前記複層の乾燥剤フィルム層を前記熱可塑性樹脂とともに前記インフレーション法により共押出成形する際、モレキュラーシーブ含有率の異なる二種類の前記乾燥剤含有樹脂を用い、前記補強フィルム層に接する前記乾燥剤フィルム層のモレキュラーシーブを高含有率としたことを特徴とする請求項１に記載の乾燥剤フィルムの製造方法であるので、乾燥剤フィルムの中側の乾燥剤フィルム層に対して、外側の乾燥剤フィルム層のモレキュラーシーブ含有率を低含有率として、モレキュラーシーブに起因する表面粗さが比較的平坦なものとすることによって、他の乾燥剤フィルム層、他のフィルム若しくは平板状部材などとのラミネーションを良好なものとし、補強フィルム層側の乾燥剤フィルム層のモレキュラーシーブ含有率を高くして所望の吸湿量若しくは吸湿性能を有する乾燥剤フィルムとすることができるし、モレキュラーシーブが高含有率の乾燥剤フィルム層であったとしても補強フィルム層とモレキュラーシーブの低含有率の乾燥剤フィルム層との間に介在しているので、乾燥剤フィルムが脆くなるといった問題を解消することができる利点がある。
【００２１】
また、請求項３の発明では、前記乾燥剤フィルム層に積層される該補強フィルム層の厚さを調整し、前記補強フィルムの表面粗さＲａを０＜Ｒａ≦１．３０（μｍ）の範囲内としたことを特徴とする請求項１又は２に記載の乾燥剤フィルムの製造方法であるので、モレキュラーシーブが高含有率程、乾燥剤フィルム層表面の粗さが増すが、溶融状態で押し出された熱可塑性樹脂が乾燥剤含有樹脂との接着面が融合して二軸延伸され、熱可塑性樹脂の押出量等を調整して補強フィルムの厚さを設定することにより、乾燥剤に起因する乾燥剤フィルム層表面の凹凸が緩和され、乾燥剤フィルムの表面を平坦なものとすることができる利点がある。補強フィルムの表面粗さＲａが１．３０μｍを超える場合、即ち乾燥剤フィルムの表面粗さＲａが１．３０μｍを超えると、他のものと積層構造としたとしても耐久性等に問題が生じるので、乾燥剤フィルムの表面粗さＲａは、０＜Ｒａ≦１．３０（μｍ）が好ましい。
【００２２】
また、請求項４の発明では、前記乾燥剤フィルム又は該乾燥剤フィルムと他のモレキュラーシーブを含む乾燥剤フィルム層とをドライラミネーション又はサンドラミネーションにより積層し、吸湿量等の吸湿性能及び前記乾燥剤フィルムの厚みを調整することを特徴とする請求項１，２又は３に記載の乾燥剤フィルムの製造方法であるので、乾燥剤フィルムの厚さを好みに応じて調整することが可能であり、しかも他のモレキュラーシーブを含む乾燥剤フィルム層、例えば乾燥剤含有量が多い脆い乾燥剤フィルムを中側に介在させることが可能であるので、所望の吸湿量若しくは吸湿性能を有する乾燥剤フィルムを容易に製造することができるし、吸湿性能の持続性を調整できる利点がある。
【００２３】
また、請求項５の発明では、モレキュラーシーブが樹脂に対し１〜８０重量％の範囲で含有する乾燥剤含有樹脂と熱可塑性樹脂とにより、該乾燥剤含有樹脂による単層又は複層の乾燥剤フィルム層と、該乾燥剤フィルム層の表面を平坦にする前記熱可塑性樹脂による補強フィルム層とを、インフレーション法により共押出成形して積層した乾燥剤フィルムであることを特徴とする乾燥剤フィルムであるので、各フィルム層が、インフレーション法による二軸延伸であり、フィルム自体の引張強度が強く、乾燥剤フィルム層に熱可塑性樹脂による補強フィルムが積層されて引張強度が増し、しかも補強フィルム層の表面が平滑となっており、乾燥剤フィルム同士の接着性、包装材料の外装或いは機能性フィルム若しくは平板状部材等との接着性が良好となる乾燥剤フィルムが提供できる。
【００２４】
また、請求項６の発明では、前記複層の乾燥剤フィルム層が、モレキュラーシーブ含有率の異なる層からなり、他のフィルム又は平板状部材と接する最外層に近接する乾燥剤フィルム層のモレキュラーシーブ含有率を他の層より高くしたことを特徴とする請求項５に記載の乾燥剤フィルムであるので、モレキュラーシーブを高含有率とした乾燥剤フィルム層によって、所望の吸湿量を有する乾燥剤フィルムを容易に製造することができるし、モレキュラーシーブが低含有率の乾燥剤フィルム層は、高含有率よりも引張強度が強いことから乾燥剤フィルムの機械的強度を高めるのに利用することができるし、さらに、低含有率の乾燥剤フィルム層は、モレキュラーシーブの分布密度が粗であり、長期間に渡って吸湿性能を維持し得る作用をする利点がある。
【００２５】
また、請求項７の発明では、前記補強フィルム層の厚さを調整して前記乾燥剤フィルムの表面粗さＲａが、０＜Ｒａ≦１．３０（μｍ）の範囲内であることを特徴とする請求項５又は６に記載の乾燥剤フィルムであるので、モレキュラーシーブが高含有率程、乾燥剤フィルム層表面の粗さが増すが、溶融状態で押し出された熱可塑性樹脂が乾燥剤含有樹脂との接着面が融合して二軸延伸され、熱可塑性樹脂の押出量等を調整して補強フィルムの厚さを設定することにより、乾燥剤に起因する乾燥剤フィルム層表面の凹凸が緩和され、乾燥剤フィルムの表面粗さＲａを０＜Ｒａ≦１．３０（μｍ）の範囲に押さえることができ、乾燥剤フィルムの他の材料との接着性が改善できる利点がある。
【００２６】
また、請求項８の発明では、前記乾燥剤フィルム同士又は該乾燥剤フィルムと他の乾燥剤含有樹脂フィルムとをドライラミネーション又はサンドラミネーションにより積層して乾燥性能及び厚みを任意に設定したことを特徴とする請求項５，６又は７に記載の乾燥剤フィルムであるので、乾燥剤フィルム同士或いはモレキュラーシーブ含有率の異なる他の乾燥剤含有樹脂フィルムとを組み合わせて任意の吸湿量及び吸湿性能の持続性等の吸湿特性を容易に設定できる利点がある。
【００２７】
また、請求項９の発明では、前記乾燥剤フィルムの補強フィルム層上に外装又は機能性フィルム若しくは平板状部材を積層したことを特徴とする請求項５，６，７又は８に記載の乾燥剤フィルムであり、外装フィルムとは代表例として包装材料、包装容器等が挙げられ、機能性フィルム若しくは平板状機能部材としては電子部品或いは電子ディバイスを湿気から保護したり、或いは電気的絶縁性や帯電防止性を有する機能を備えたものであり、補強フィルム層を設けることによって、これらのものとの接着性を改善することにより、汎用性の高い乾燥剤フィルムを提供できる利点がある。
【発明を実施するための最良の形態】
【００２８】
以下、本発明の乾燥剤フィルム及びその製造方法の実施形態について、図面を参照して説明する。図１は、本実施形態の乾燥剤フィルムを示している。同図において、乾燥剤フィルム１は、乾燥剤としてモレキュラーシーブを含む乾燥剤含有樹脂と熱可塑性樹脂とを用いてインフレーション法により共押出成形により、乾燥剤含有樹脂による乾燥剤フィルム層２，３と、熱可塑性樹脂による補強フィルム層４とによる積層構造のものである。乾燥剤フィルム層２，３にはモレキュラーシーブ５が含有しており、乾燥剤フィルム層２は乾燥剤フィルム層３よりもモレキュラーシーブ５の含有率が高く、モレキュラーシーブ５が密に分布し、乾燥剤フィルム層３にはモレキュラーシーブ５が粗に分布している。乾燥剤フィルム層２，３及び補強フィルム層４は、インフレーション法による二軸延伸により引張強度が高められている。
【００２９】
乾燥剤フィルム層２は、モレキュラーシーブ５の含有率が高く、その面は粒状のモレキュラーシーブ５により粗面となっており、この粗面の乾燥剤フィルム層２上に補強フィルム層４が積層されることにより平坦な面としている。補強フィルム層４は、モレキュラーシーブ５の含有率を高めた際の機械的強度（引張強度，耐衝撃性）の脆さを補うことができるとともに、乾燥剤フィルム層２の表面の凹凸を補強フィルム層４で埋めて補強フィルム層４の表面を平坦にし、他の外装フィルム等を接着する際の接着性を改善することができる。補強フィルム層、即ち乾燥剤フィルム１の表面粗さＲａは、０＜Ｒａ≦１．３０（μｍ）とすることができる。なお、膜厚或いは面積にも依存するが、モレキュラーシーブの含有率が１〜１０重量％の範囲ではモレキュラーシーブに起因する表面粗さが無視できる程度であり、補強フィルム層４にモレキュラーシーブを１０％以下の割合で含有させることにより、乾燥剤フィルム１の総モレキュラーシーブ含有量を多くすることができ、さらに、補強効果を有し、表面粗さが０＜Ｒａ≦１．３０（μｍ）の補強フィルム層４を形成することができる。また、乾燥剤フィルム層３は、乾燥剤フィルム層２よりモレキュラーシーブ５の含有率が低く、乾燥剤フィルム層２より引張強度が強い。乾燥剤フィルム１は、乾燥剤フィルム層２が補強フィルム層４と乾燥剤フィルム層３との間に介在した積層構造であり、モレキュラーシーブ含有率の高い乾燥剤フィルム層を中間層に形成することができる。また、モレキュラーシーブ含有率が最も高い乾燥剤フィルム層のモレキュラーシーブ含有率を４０〜８０％、さらに好ましくは５０〜８０％とすることで、高い吸湿能の積層フィルムを形成することができる。
【００３０】
この乾燥剤フィルム１は、例えば図２に示す装置を用いてインフレーション法により製造することができる。図２において、１０はインフレーションダイであり、インフレーションダイ１０の口金部には押出機１１〜１３が装着され、その中央部に圧縮空気を供給する圧空供給パイプ１０ａが設けられ、インフレーションダイ１０の上部近傍には冷却槽１４が設けられている。インフレーションダイ１０の上方の巻取口にはガイド板１５とニップロール１６が設けられている。なお、押出機１３は図２中点線で図示した。また、押出機の口金部への装着位置は、図２のように側部に限定するものではなく、押出機の一つをインフレーションダイ１０の底部に設けてもよい。
【００３１】
押出機１１，１３にはモレキュラーシーブを含む乾燥剤含有樹脂Ａ，Ｃが所定温度で溶融され、かつ押出機１２には熱可塑性樹脂Ｂが所定温度で溶融されており、押出機１１〜１３によりこれらの樹脂Ａ，Ｂ，Ｃがダイ１０の吐出口から押し出され積層されて連続的に送り出され、圧空供給パイプ１０ａからは圧縮空気が送り込まれて乾燥剤含有樹脂Ａ，Ｃ及び熱可塑性樹脂Ｂが二軸延伸されると同時に冷却槽１４により冷却されてチューブ状の積層されたフィルムが成形される。このフィルム状に成形された乾燥剤フィルムはガイド板１５に沿ってニップロール１６に送り込まれ引き出されて巻き取られる。この乾燥剤フィルムは、乾燥剤フィルム層２′，３′と補強フィルム層４′が折り畳められて巻き取られ、チューブ状の乾燥剤フィルムの両側が切断されて乾燥剤フィルムとして利用される。この乾燥剤フィルムは、インフレーション法により樹脂の分子配列が二軸配向して、引張強度が一軸延伸よりも増したものとなる。なお、乾燥剤含有樹脂Ａ，Ｃには、少なくともメルトフローレート（以下、ＭＦＲと称する）１０以上の樹脂が混合されて、実質的に乾燥剤含有樹脂Ａ，ＣをＭＦＲ１．０以上の樹脂とする。
【００３２】
また、上記実施形態では、共押出成形により三層の乾燥剤フィルムの製造方法を示したが、図３に示したようにモレキュラーシーブを含有する乾燥剤含有樹脂により一層の乾燥剤フィルム層２ａをインフレーション法により製造することができるし、同様の方法で二層或いは三層以上の乾燥剤フィルムを製造することができることも言うでもない。これらの一層乃至三層、或いは三層以上の乾燥剤フィルムは、例えば、図６に示したようにドライラミネーション或いはサンドラミネーション等の手法により積層することにより、吸湿量及び吸湿持続時間等が異なる種々の吸湿性能を有する乾燥剤フィルムを製造することができる。
【００３３】
図４の乾燥剤フィルムは、図３の乾燥剤フィルム層２ａを２枚用意し、これらの乾燥剤フィルム２ａにブレンド樹脂層６を挟み込んでサンドラミネーションした形態である。ブレンド樹脂層６のモレキュラーシーブの含有率は、乾燥剤フィルム２ａより低い含有率であり、このような乾燥剤フィルム層を複数組み合わせることによって、吸湿量を任意に設定することができるし、乾燥剤フィルムの厚さを調整することができる。
【００３４】
また、図５の乾燥剤フィルムは、モレキュラーシーブの含有率の異なる乾燥剤フィルム層２ａ，３ａからなる乾燥剤フィルムを２枚用意してブレンド樹脂層６を挟み込んでサンドラミネーションしたものである。乾燥剤フィルム層２ａ，３ａはインフレーション法により共押出成形して製造することができる。乾燥剤フィルム層２ａのモレキュラーシーブの含有率は、乾燥剤フィルム層３ａよりも高く、ブレンド樹脂層６は乾燥剤フィルム層３ａよりも低い含有率であるか、略同一の含有率である。このように乾燥剤フィルム層のモレキュラーシーブの含有率を異ならせたり、積層構造により全体の厚みを調整することによって、吸湿量及び吸湿持続性能を調整することができる。
【００３５】
また、図６の乾燥剤フィルムは、図１の乾燥剤フィルム１を２枚用意し、互いの補強フィルム層４を外側にし、これらの乾燥剤フィルム１間に図３の一層の乾燥剤フィルム層２ａを接着層７でドライラミネーションした形態である。なお、接着性を良好なものとするために、乾燥剤フィルム１の乾燥剤フィルム層２側の面にはコロナ処理が施される。このモレキュラーシーブを含有する５層の乾燥剤フィルム層によって、吸湿量の調整に加えて接着層７を介在させて厚みを調整することができ、吸湿持続性能の調整が可能である。モレキュラーシーブが低含有率の乾燥剤フィルム層３は高含有率のものより接着性が改善され、含有するモレキュラーシーブが吸湿量に寄与するとともに、吸湿持続性能に寄与する。なお、図６の乾燥剤フィルムの各乾燥剤フィルム１及び乾燥剤フィルム層２ａに含有するモレキュラーシーブの含有率は相互に異なったとしてもよい。
【００３６】
また、図７の乾燥剤フィルムは、乾燥剤フィルム２の両面に補強フィルム層４ａ，４ｂを、図２に示したインフレーション法による共押出成形により製造したものである。図１の形態と同様に３層の共押出成形したフィルムであり、乾燥剤フィルム２の表面の凹凸を補強フィルム層４ａが覆い、補強フィルム層４ａの表面９を平坦な面としている。乾燥剤フィルム２の表面粗さＲａは、０＜Ｒａ≦１．３０（μｍ）とする。乾燥剤フィルム２の両面が、補強フィルム層４ａ，４ｂで平坦面となっている。また、この乾燥剤フィルムの補強フィルム層４ａの表面をコロナ処理し、外装或いは機能性フィルム９をこのコロナ処理面にドライラミネートして使用することができる。補強フィルム層４ａには、例えばガスバリヤー性フィルム等を含む外装或いは機能性フィルム８を、コロナ処理した表面９にドライラミネーションして包装材料として利用することができる。また、この外装或いは機能性フィルム８は、図柄、絶縁層、電極パターン等の印刷層が形成されたフィルムであってもよいし、さらには、有機ＥＬディバイス用の乾燥剤フィルムとしても利用できるし、平板状部材であってもよい。
【００３７】
上述のように、本発明の乾燥剤フィルムは、乾燥剤として大きな容積を占めることがないし、乾燥を必要とする種々の対象物に利用することができという汎用性の高い乾燥剤フィルムである。
【実施例】
【００３８】
以下、本発明の乾燥剤フィルムの実施例について、インフレーション法とＴダイ法による製造方法による相違を、引張強度、ラミネート強度と表面粗さとの関係等の観点から比較例と検証しつつ説明する。なお、図１，図６，図７の乾燥剤フィルムは主な実施例であるが、これらの形態以外に、これらの乾燥剤フィルムと図３〜図５に示す他の形態の乾燥剤フィルムとを積層した実施例がある。
【００３９】
（１）インフレーション法とＴダイ法による引張強度の検証：実施例１，２は、図７に示すように、補強フィルム４ａ／乾燥剤フィルム層２／補強フィルム４ｂの積層構造からなり乾燥剤フィルムであり、実施例１は乾燥剤としモレキュラーシーブ３Ａを、実施例２はモレキュラーシーブ４Ａを用い、モレキュラーシーブ３Ａは微細孔の直径が３Å、モレキュラーシーブ４Ａが４Åのもであり、その平均粒径は５〜１０μｍの範囲に分布するものである。なお、乾燥剤含有樹脂はＭＦＲ１０以上となるように調整し、乾燥剤含有樹脂ペレット或いは乾燥剤を一定含有量含む溶融した乾燥剤含有樹脂を用いて製作した。
【００４０】
実施例１は、乾燥剤フィルム層２が、低密度ポリエチレン（以下、ＬＤＰＥと略号で示す）（ペトロセン２０４  東ソー社製）を５０重量部とモレキュラーシーブス３Ａを５０重量部とを所定の溶融温度（約１５０〜２００℃）で混練した乾燥剤含有樹脂を用い、補強フィルム４ａ，４ｂが、線状低密度ポリエチレン（以下、ＬＬＤＰＥと略号で示す）を用いて、これらの樹脂をインフレーション法により共押出成形して乾燥剤フィルムを製作した。補強フィルム４ａ、乾燥剤フィルム層２、補強フィルム４ｂの各厚さは、それぞれ１０μｍ、５０μｍ、１０μｍとした。また、実施例２は、モレキュラーシーブ４Ａを５０重量部とＬＤＰＥを５０重量部とを混練した乾燥剤含有樹脂を用い、補強フィルム４ａ，４ｂがＬＬＤＰＥを用い、実施例１と同様にインフレーション法により共押出成形し、乾燥剤フィルム層２の両面に、それぞれ補強フィルム４ａ，４ｂを積層した乾燥剤フィルムを製作した。各層の厚さは実施例１と同様の厚さとした。
【００４１】
一方、比較例１，２の乾燥剤フィルムは、実施例１，２と同一の材料を用いてＴダイ法により押出成形を行い同様の積層構造とした。即ち、比較例１が、ＬＬＤＰＥ（１０μｍ）／モレキュラーシーブ３Ａを含有する乾燥剤フィルム層（５０μｍ）／ＬＬＤＰＥ（１０μｍ）であり、比較例２が、ＬＬＤＰＥ（１０μｍ）／モレキュラーシーブス４Ａを含有する乾燥剤フィルム層（５０μｍ）／ＬＬＤＰＥ（１０μｍ）である。実施例１，２及び比較例１，２の引張強度試験の結果は表１の通りであり、一軸延伸に対して二軸延伸の方がフィルム強度が増した。なお、引張強度試験は、ＡＳＴＭＤ−８８２の規定により行った。
【００４２】
【表１】
2005280188.tif 000003
【００４３】
（２）ラミネート強度と表面粗さとの関係を検証：図７を参照し、実施例３〜５と比較例３とに基づき、ラミネート強度と表面粗さとの関係について検証し実施例を説明する。乾燥剤フィルム層２のモレキュラーシーブに起因する表面粗さＲａは、補強フィルム４ａを設けることにより平坦な面となる。実施例３では、ＬＤＰＥ（ペトロセン２０４  東ソー社製）を５０重量部とモレキュラーシーブ３Ａを５０重量部とを混練した乾燥剤含有樹脂とＬＬＤＰＥを用意して、この乾燥剤含有樹脂による乾燥剤フィルム層２と、ＬＬＤＰＥによる補強フィルム層４ａ，４ｂをインフレーション法により共押出成形して乾燥剤フィルムを製作した。
【００４４】
実施例３の積層構成は、補強フィルム４ａ（ＬＬＤＰＥ（５μｍ））／乾燥剤フィルム２（モレキュラーシーブ３Ａを含有する乾燥剤フィルム層（５０μｍ））／補強フィルム４ｂ（ＬＬＤＰＥ（１０μｍ））であり、補強フィルム４ａをコロナ処理した。このコロナ処理面に、ＰＥＴ（１２μｍ）／アルミニウム（７μｍ）／ＰＥ（１０μｍ）からなる積層フィルム８のＰＥ側をドライラミネーションをした。
【００４５】
また、実施例４の積層構成は、補強フィルム４ａ（ＬＬＤＰＥ（１０μｍ））／乾燥剤フィルム２（モレキュラーシーブ３Ａを含有する乾燥剤フィルム層（５０μｍ））／補強フィルム４ｂ（ＬＬＤＰＥ（１０μｍ））であり、補強フィルム４ａをコロナ処理した。このコロナ処理面に、ＰＥＴ（１２μｍ）／アルミニウム（７μｍ）／ＰＥ（１０μｍ）からなる積層フィルム８のＰＥ側をドライラミネーションした。
【００４６】
また、実施例５の積層構成は、補強フィルム４ａ（ＬＬＤＰＥ（２０μｍ））／乾燥剤フィルム２（モレキュラーシーブ３Ａを含有する乾燥剤フィルム層（５０μｍ））／補強フィルム４ｂ（ＬＬＤＰＥ（１０μｍ））であり、補強フィルム４ａをコロナ処理した。このコロナ処理面に、ＰＥＴ（１２μｍ）／アルミニウム（７μｍ）／ＰＥ（１０μｍ）からなる積層フィルム８のＰＥ側をドライラミネーションした。なお、ＰＥＴはポリエチレンテレフタレート、ＰＥはポリエチレン、積層フィルム８のアルミニウムはアルミニウム箔或いは蒸着膜によるガスバリヤー性フィルムである。
【００４７】
一方、比較例３は、上記実施例３における補強フィルム４ａを設けないで、乾燥フィルム２（５０μｍ）／補強フィルム４ｂ（ＬＬＤＰＥ（１０μｍ））の２層フィルムであり、乾燥フィルム層側の表面をコロナ処理し、このコロナ処理面に、上記と同様のＰＥＴ（１２μｍ）／アルミニウム（７μｍ）／ＰＥ（１０μｍ）からなる積層フィルム８のＰＥ側をドライラミネーションした。
【００４８】
実施例３〜５の乾燥剤フィルムと、比較例３の積層フィルムとのラミネート強度を測定し、この試験結果を表２に示した。この試験結果から実施例４の乾燥剤フィルムが、最もラミネート強度が強いことが判った。この補強フィルム層４の表面粗さＲａは、０．７５９６μｍであり、それより表面粗さＲａが粗いものは、ラミネート強度が弱くなることが判った。また、実施例５のように表面粗さＲａが、０．３８２５μｍ程度の比較的平坦な面同士であってもラミネート強度が多少低下するものの実用上問題になるものではない。また、比較例１では、表面粗さＲａが、１．３３６０μｍであり、ラミネート強度が４３gf／15ｍｍとかなり弱く実用的に問題となる。従って、この結果からは、概ね乾燥剤フィルム層２に積層された補強フィルム層４の表面粗さＲａが、０＜Ｒａ≦１．３０（μｍ）の範囲内が好ましく、表面粗さＲａが１．３０μｍ以上であると、剥がれ易く実用的ではないものと判定した。なお、ラミネート強度の測定は、１８０°剥離方法で行った。
【００４９】
【表２】
2005280188.tif 000004
【００５０】
（３）飽和吸湿量，フィルム強度，ラミネーション強度の検証：実施例６〜８と比較例４〜６とにより乾燥剤フィルムとしての吸湿性能と機械的強度とについて検証し実施例を説明する。
【００５１】
実施例６は図４の乾燥剤フィルムであり、２枚の乾燥剤フィルム層２ａ間にブレンド樹脂層６をサンドラミネーションしたものである。乾燥剤フィルム層２ａは、エチレンとメタクリレートとのランダム共重合体（以下、ＥＭＡＡと略記する）（ニュクレル４２１４Ｃ  三井・デュポンポリケミカル社製）とモレキュラーシーブ３Ａとを互いに１００重量部混練して乾燥剤含有樹脂とし、この乾燥剤含有樹脂をインフレーション法により厚さ１００μｍの乾燥剤フィルム層２ａを製作した。ブレンド樹脂層６は、上記乾燥剤含有樹脂を１００重力部に対して、ＥＭＡＡを５０重量部を混合して混練し押出成形して１０μｍの厚さのものを製作した。その後、乾燥剤フィルム２ａ間にブレンド樹脂層６をサンドラミネーションして乾燥剤フィルムを製作した。
【００５２】
実施例７は図５の乾燥剤フィルムであり、積層構造の乾燥剤フィルム層２ａ，３ａからなる乾燥剤フィルムを２枚用意し、乾燥剤フィルム間にブレンド樹脂層６をサンドラミネーションした。乾燥剤フィルム層２ａ，３ａはモレキュラーシーブ３Ａの含有率が異なり、これらの層はインフレーション法により共押出成形して製作した。乾燥剤フィルム層２ａは、ＥＭＡＡ（ニュクレル４２１４Ｃ  三井・デュポンポリケミカル社製）１００重力部に対して、モレキュラーシーブ３Ａを５０重力部を混合し、混練した乾燥剤含有樹脂を用いた。乾燥剤フィルム層３ａはＥＭＡＡ（ニュクレル４２１４Ｃ  三井・デュポンポリケミカル社製）１００重力部に対して、モレキュラーシーブ３Ａを５０重力部を混練した乾燥剤含有樹脂を用いた。乾燥剤フィルム層２ａは厚さを８０μｍ、乾燥剤フィルム層３ａの厚さを２０μｍとした。ブレンド樹脂層６は実施例６と同様な製造工程により、１０μｍの厚さのものを製作した。続いて、乾燥剤フィルム層２ａ，３ａの乾燥剤フィルムの乾燥剤フィルム層３ａ同士が向かい合う方向にブレンド樹脂層６を挟んでサンドラミネーションした。
【００５３】
実施例８は図６の乾燥剤フィルムであり、乾燥剤フィルム１の間に乾燥剤フィルム層２ａをドライラミネーションしたものである。乾燥剤フィルム１は、補強フィルム層４と乾燥剤フィルム層２，３との積層構造である。乾燥剤フィルム層２は、ＥＭＡＡ（ニュクレル４２１４Ｃ  三井・デュポンポリケミカル社製）とモレキュラーシーブ３Ａとを、互いに１００重力部を混練して乾燥剤含有樹脂とする。乾燥剤フィルム層３は、ＥＭＡＡ（ニュクレル４２１４Ｃ  三井・デュポンポリケミカル社製）を１００重量部に、モレキュラーシーブ３Ａとを５０重力部を混練して乾燥剤含有樹脂とする。補強フィルム４はＬＬＤＰＥを用いた。モレキュラーシーブ３Ａの含有率が異なる乾燥剤含有樹脂とＬＬＤＰＥとをインフレーション法により共押出成形し、乾燥剤フィルム層３の面をコロナ処理を行って３層の乾燥剤フィルム１を製作した。この乾燥剤フィルム１を２枚用意し、乾燥剤フィルム１の乾燥剤フィルム層３側が向かい合うよう方向に、図３に示す厚さ１０μｍの乾燥剤フィルム層２ａを接着剤７でドライラミネートして乾燥剤フィルムを製作した。
【００５４】
一方、比較例４はＥＭＡＡ（ニュクレル４２１４Ｃ  三井・デュポンポリケミカル社製）とモレキュラーシーブ３Ａとを互いに１００重力部を混練して乾燥剤含有樹脂をＴダイ法により２００μｍの厚さの単層フィルムを製作した。比較例５は、同様の組成の乾燥剤含有樹脂をＴダイ法により３００μｍの厚さの単層フィルムを製作した。比較例６は、同様の組成の乾燥剤含有樹脂をＴダイ法により１００μｍの厚さの単層フィルムを製作し、この単層フィルムを３枚ドライラミネーションして、３００μｍの厚さの積層フィルムを製作した。
【００５５】
下記表３の結果から明らかなように、実施例６〜８及び比較例３〜６では乾燥剤フィルムの膜厚を厚くするに連れて、飽和吸湿量が増すことは確認されたが、比較例３〜６ではフィルム強度が不十分であった。しかし、実施例６〜８では、乾燥剤含有率を下げた樹脂やブレンド樹脂を用いることにより接着性が向上し、積層構造の乾燥剤フィルムによって、飽和吸湿量を変えることなく、機械的強度（引張強度、衝撃強度、引裂強度等）によるフィルム強度評価が良好であり、積層構造により乾燥剤としての基本性能である飽和吸湿量を調整することができるし、任意の厚膜フィルムを製作できることを確認した。
【００５６】
【表３】
2005280188.tif 000005
【００５７】
因みに、上記実施例において、モレキュラーシーブを含有する乾燥剤含有樹脂は、押出時の溶融状態において、ＭＦＲ１．０以上であることがインフレーション法による共押出成形の製造条件である。なお、ＭＦＲは、ＪＩＳＫ７２１０に規定する試験方法のもとで溶融した樹脂を射出し、一定時間当たりに押出される樹脂の量を示す値である。
【産業上の利用可能性】
【００５８】
本発明は、食品、医薬品、電気機器、電子ディバイスを含む電子部品等の乾燥剤として利用できるとともに、乾燥剤フィルムをシート状の包装袋或いは容器内面側に積層した包装材料、梱包材料に利用できるし、有機ＥＬディバイス等に積層して有機物質を湿気から保護するための乾燥剤フィルムとしても利用できる。
【図面の簡単な説明】
【００５９】
【図１】本発明の実施形態を示す乾燥剤フィルムの断面図である。
【図２】本実施形態をインフレーション法により共押出成形する製造方法を説明する断面図である。
【図３】乾燥剤フィルムの一形態を示す断面図である。
【図４】乾燥剤フィルムの他の形態を示す断面図である。
【図５】乾燥剤フィルムの他の形態を示す断面図である。
【図６】本発明の実施形態を示す乾燥剤フィルムの断面図である。
【図７】実施形態による表面粗さとラミネート強度との関係を説明する断面図である。
【符号の説明】
【００６０】
１  乾燥剤フィルム
２，３，２ａ，３ａ  乾燥剤フィルム層
４，４ａ，４ｂ  補強フィルム層
５  乾燥剤（モレキュラーシーブ）
６  ブレンド樹脂層
７  接着層
８  外装或いは機能性フィルム
９  補強フィルム層の表面
１０ インフレーションダイ
１０ａ  圧空供給パイプ
１１〜１３  押出機
１４  冷却槽
１５  ガイド板
１６  ニップロール
Ａ  乾燥剤含有樹脂
Ｂ  熱可塑性樹脂
【図１】
2005280188.tif 000006
【図２】
2005280188.tif 000007
【図３】
2005280188.tif 000008
【図４】
2005280188.tif 000009
【図５】
2005280188.tif 000010
【図６】
2005280188.tif 000011
【図７】
2005280188.tif 000012